【手続補正書】
【提出日】令和3年2月3日(2021.2.3)
【手続補正１】
【補正対象書類名】特許請求の範囲
【補正対象項目名】全文
【補正方法】変更
【補正の内容】
【特許請求の範囲】
【請求項１】
銀を含んでなり、且つ約２０ｎｍ以下の平均直径及び約２．５ｎｍ以下の直径の標準偏差を有するナノワイヤーの集合体。
【請求項２】
約１８ｎｍ以下の平均直径を有する、請求項１に記載のナノワイヤーの集合体。
【請求項３】
約１６ｎｍ以下の平均直径を有する、請求項１に記載のナノワイヤーの集合体。
【請求項４】
約２．２５ｎｍ以下の直径の標準偏差を有する、請求項１〜３のいずれか一項に記載のナノワイヤーの集合体。
【請求項５】
約２．０ｎｍ以下の直径の標準偏差を有する、請求項１〜３のいずれか一項に記載のナノワイヤーの集合体。
【請求項６】
ＤＭＳＯ中の前記ナノワイヤーの希釈分散体が、３７６．５ｎｍ以下の最大吸収波長、約０．２２５以下の４１０ｎｍにおける正規化吸収を有する、請求項１〜５のいずれか一項に記載のナノワイヤーの集合体。
【請求項７】
３００ｎｍ〜８００ｎｍのスペクトルが０〜１の吸光度値を有するように正規化される場合、ＤＭＳＯ中の前記ナノワイヤーの希釈分散体が、約０．１８以下の４１０ｎｍにおける吸収を有する、請求項１〜５のいずれか一項に記載のナノワイヤーの集合体。
【請求項８】
前記ナノワイヤーの２５％以下が１８ｎｍより大きい直径を有する、請求項１〜７のいずれか一項に記載のナノワイヤーの集合体。
【請求項９】
前記ナノワイヤーの約１０％以下が１８ｎｍより大きい直径を有する、請求項１〜７のいずれか一項に記載のナノワイヤーの集合体。
【請求項１０】
貴金属コーティングを有する、請求項１〜９のいずれか一項に記載のナノワイヤーの集合体。
【請求項１１】
ポリオール溶媒と、ポリビニルピロリドンと、塩化物塩及び臭化物塩とのブレンドを含んでなり、常磁性イオンを実質的に含まず、少なくとも１個であるが３個以下の窒素原子及び少なくとも１個の炭素原子を有する５員芳香族複素環カチオンを含んでなる反応溶液を形成するステップ、
前記反応溶液をピーク温度まで加熱するステップ、並びに
溶解性の銀塩を添加するステップ
を含んでなる、銀ナノワイヤーの合成方法。
【請求項１２】
臭化物イオンのモルが、塩化物イオンのモルの約０．６〜約５倍である、請求項１１に記載の方法。
【請求項１３】
少なくとも約１４５℃のピーク温度に達するように反応混合物を加熱し、その後、前記加熱を終了しても、終了しなくてもよい、請求項１１又は請求項１２に記載の方法。
【請求項１４】
前記反応溶液が、アンモニウム、有機官能基を有するアンモニウム、アルカリカチオン又はその混合物を含んでなる、請求項１１〜１３のいずれか一項に記載の方法。
【請求項１５】
前記芳香族複素環カチオンが、イミダゾリウム、ピラゾリウム、その誘導体又はその混合物を含んでなる、請求項１１〜１４のいずれか一項に記載の方法。
【請求項１６】
前記反応溶液が、ＰＶＰ  Ｋ３０及びＰＶＰ  Ｋ９０のブレンドを含んでなる、請求項１１〜１５のいずれか一項に記載の方法。
【請求項１７】
前記溶解性の銀塩が標的ピーク温度の±５℃の範囲内で添加され、且つ段階的な冷却を可能にするために、前記加熱が中止されるか、又は減少される、請求項１１〜１６のいずれか一項に記載の方法。
【請求項１８】
反応器中に添加された量に基づく前記反応溶液の濃度が、ＰＶＰは０．１重量％〜１０重量％、臭化物塩は０．００００２Ｍ〜０．００５Ｍ、塩化物塩は０．００００２Ｍ〜０．００５Ｍ、イミダゾリウム塩は０．００００２Ｍ〜０．００５Ｍ、そしてＡｇＮＯ３は０．００２５Ｍ〜０．２５Ｍである、請求項１１〜１７のいずれか一項に記載の方法。
【請求項１９】
前記溶解性の銀塩と一緒に、又は前記溶解性の銀塩の前記添加後に、２〜４０パーセントの前記溶媒が添加される、請求項１１〜１８のいずれか一項に記載の方法。
【請求項２０】
反応の開始時における反応器中の混合物が、約０．０１〜約５重量％の水をさらに含んでなる、請求項１１〜１９のいずれか一項に記載の方法。
【請求項２１】
完了した反応混合物から、約１８ｎｍ以下の平均直径及び約２．５ｎｍ以下の直径の標準偏差を有する銀ナノワイヤーを精製することをさらに含んでなる、請求項１１〜２０のいずれか一項に記載の方法。
【請求項２２】
ポリオール溶媒と、ポリビニルピロリドンと、塩化物及び／又は臭化物を含んでなる塩と、少なくとも１個であるが３個以下の窒素原子及び少なくとも１個の炭素原子を含んでなる５員芳香族複素環を有する中性有機化合物とのブレンドを含んでなる反応溶液を形成するステップ、
前記反応溶液をピーク温度まで加熱するステップ、並びに
溶解性の銀塩を添加するステップ
を含んでなる、銀ナノワイヤーの合成方法。
【請求項２３】
前記溶解性の銀塩が標的ピーク温度の±５℃の範囲内で添加される、請求項２２に記載の方法。
【請求項２４】
前記５員芳香族環を有する化合物が、イミダゾール、ピラゾール、イミダゾールの誘導体、ピラゾールの誘導体又はその混合物である、請求項２２又は請求項２３に記載の方法。
【請求項２５】
反応器中に添加された量に基づく前記反応溶液の濃度が、ＰＶＰは０．１重量％〜１０重量％、臭化物塩は０．００００２Ｍ〜０．００５Ｍ、塩化物塩は０．００００２Ｍ〜０．００５Ｍ、芳香族複素環化合物は約０．０００１Ｍ〜約０．１Ｍ、そしてＡｇＮＯ３は０．００２５Ｍ〜０．２５Ｍであり、前記反応溶液が、イミダゾリウム、ピラゾリウム、チアゾリウム、その誘導体又はその混合物を含んでなる、請求項２２〜２４のいずれか一項に記載の方法。
【請求項２６】
前記溶解性の銀塩と一緒に、又は前記溶解性の銀塩の前記添加後に、２〜４０パーセントの前記溶媒が添加される、請求項２２〜２５のいずれか一項に記載の方法。
【請求項２７】
反応の開始時における前記反応溶液が、約０．０１〜約５重量％の水をさらに含んでなる、請求項２２〜２６のいずれか一項に記載の方法。
【請求項２８】
完了した反応混合物から、約２０ｎｍ以下の平均直径及び約３．５ｎｍ以下の直径の標準偏差を有する銀ナノワイヤーを精製することをさらに含んでなる、請求項２２〜２７のいずれか一項に記載の方法。
【請求項２９】
透明基材と、前記透明基材の表面上の薄く広がった金属導電性層とを含んでなる、透明電気導電性構造であって、
約１００ｏｈｍｓ／ｓｑ以下のシート抵抗、少なくとも約９０％の可視光の全透過度、及び約０．６０％以下のヘイズを有する、透明電気導電性構造。
【請求項３０】
黒色表面を有する基材上の拡散反射構造において得られたΔＬ＊値が２．０以下の値であり、ΔＬ＊は、前記電気導電性構造のＬ＊から、薄く広がった金属導電性フィルムを有さない構造のＬ＊を差し引いたものである、請求項２９に記載の透明電気導電性構造。
【請求項３１】
前記薄く広がった金属導電性層が多糖を含んでなる、請求項２９又は請求項３０に記載の透明電気導電性構造。
【請求項３２】
前記薄く広がった金属導電性層が溶融金属導電性ネットワークを含んでなる、請求項２９〜３１のいずれか一項に記載の透明電気導電性構造。
【請求項３３】
前記薄く広がった金属導電性層上にポリマーオーバーコートをさらに含んでなる、請求項２９〜３２のいずれか一項に記載の透明電気導電性構造。
【請求項３４】
約７５ｏｈｍｓ／ｓｑ以下のシート抵抗、少なくとも約９１％の可視光の全透過度、及び約０．３５％以下のヘイズを有する、請求項３３に記載の透明電気導電性構造。
【請求項３５】
０．４０％以下のヘイズ、及び１．５以下の前記薄く広がった金属導電性層及び前記ポリマーオーバーコートに関連するΔＬ＊を有する、請求項３３又は請求項３４に記載の透明電気導電性構造。
【請求項３６】
前記ポリマーオーバーコートがアクリレートポリマーを含んでなる、請求項３３〜３５のいずれか一項に記載の透明電気導電性構造。
【請求項３７】
約７５ｏｈｍｓ／ｓｑ以下のシート抵抗、少なくとも約９１％の可視光の全透過度、及び約０．４０％以下のヘイズを有する、請求項２８〜３１のいずれか一項に記載の透明電気導電性構造。
【請求項３８】
透明基材と、前記透明基材の第１の表面上の第１の薄く広がった金属導電性層と、前記第１の表面の反対側の前記基材の第２の表面上の第２の薄く広がった金属導電性層とを含んでなる、透明電気導電性構造であって、
前記透明電気導電性構造のそれぞれの表面が、約１００ｏｈｍｓ／ｓｑ以下のシート抵抗を有し、且つ前記透明電気導電性構造が、少なくとも約９０％の可視光の全透過度、及び約０．９０％以下のヘイズを有する、透明電気導電性構造。
【請求項３９】
前記透明電気導電性構造のそれぞれの表面が、約６０〜約９０ｏｈｍｓ／ｓｑのシート抵抗を有し、且つ前記透明電気導電性構造が、少なくとも約９０％の可視光の全透過度、及び約０．７５％以下のヘイズを有する、請求項３８に記載の透明電気導電性構造。
【請求項４０】
前記透明電気導電性構造のそれぞれの表面が、約４０〜約６０ｏｈｍｓ／ｓｑのシート抵抗を有し、且つ前記透明電気導電性構造が、少なくとも約９０％の可視光の全透過度、及び約０．８５％以下のヘイズを有する、請求項３８に記載の透明電気導電性構造。